(57)【特許請求の範囲】
【請求項１】
ガラス転移温度が５０℃以上である（メタ）アクリル酸エステル重合体ブロック（ａ１）５〜４５質量％およびガラス転移温度が２０℃以下である（メタ）アクリル酸エステル重合体ブロック（ａ２）５５〜９５質量％を含有する（メタ）アクリル系ブロック共重合体（ａ）を含有する熱可塑性樹脂組成物（Ａ）からなる接着層と、
メタクリル酸メチルに由来する構造単位を８０質量％以上含有するメタクリル樹脂（ｂ）およびメタクリル酸エステル重合体ブロック（ｄ１）１０〜４５質量％と、芳香族化合物に由来する置換基を有しないアクリル酸エステルに由来する構造単位５０〜９０質量％および芳香族化合物に由来する置換基を有する（メタ）アクリル酸エステルに由来する構造単位１０〜５０質量％を含有するアクリル酸エステル重合体ブロック（ｄ２）５５〜９０質量％を含有するブロック共重合体（ｄ）であるゴム成分（ｃ）を含有するメタクリル樹脂組成物（Ｂ）からなる基材を有する積層体。
【請求項２】
ガラス転移温度が５０℃以上である（メタ）アクリル酸エステル重合体ブロック（ａ１）５〜４５質量％およびガラス転移温度が２０℃以下である（メタ）アクリル酸エステル重合体ブロック（ａ２）５５〜９５質量％を含有する（メタ）アクリル系ブロック共重合体（ａ）を含有する熱可塑性樹脂組成物（Ａ）からなる接着層と、
メタクリル酸メチルに由来する構造単位を８０質量％以上含有するメタクリル樹脂（ｂ）およびメタクリル酸メチル８０〜１００質量％を含有する外層（ｅ１）と、アクリル酸アルキルエステル７０〜９９．８質量および架橋性単量体０．２〜３０質量％を含有する内層（ｅ２）を有する多層構造体（ｅ）であるゴム成分（ｃ）を含有するメタクリル樹脂組成物（Ｂ）からなる基材を有する積層体。
【請求項３】
前記多層構造体（ｅ）の質量を基準として、多層構造重合体（ｅ）の内層（ｅ２）が４０〜７０質量％、多層構造重合体（ｅ）の外層（ｅ１）が３０〜６０質量％である、請求項２に記載の積層体。
【請求項４】
前記熱可塑性樹脂組成物（Ａ）および前記メタクリル樹脂組成物（Ｂ）を共押出しする、請求項１〜３のいずれかに記載の積層体の製造方法。
【請求項５】
請求項１〜３のいずれかに記載の積層体および被着体をチャンバーボックスに収容する工程；
前記チャンバーボックス内を減圧する工程；
前記積層体により前記チャンバーボックス内を二分する工程；および
前記被着体を有しない方のチャンバーボックス内の圧力を、前記被着体を有する方のチャンバーボックス内の圧力よりも高くして、前記被着体を前記積層体で被覆する工程； 
を有する成形体の製造方法。
【請求項６】
前記積層体を９０〜１５０℃まで加熱して軟化させる工程をさらに有する、請求項５に記載の成形体の製造方法。
【請求項７】
前記被着体がポリカーボネート樹脂、ＡＢＳ樹脂またはＡＢＳ/ポリカーボネート樹脂である、請求項５または６に記載の成形体の製造方法。
【請求項８】
請求項１〜３のいずれかに記載の積層体および被着体を有する成形体。
【請求項９】
請求項５、６または７の方法で得られる請求項８に記載の成形体。
【発明の詳細な説明】
【技術分野】
【０００１】
本発明は、積層体および該積層体を有する成形体に関する。
【背景技術】
【０００２】
（メタ）アクリル系樹脂は透明性等の光学特性および耐光性に優れ、美麗な外観を有していることから、従来より家電製品、電子部品、機械部品、自動車部品等、様々な物品の加飾用途に用いられてきた。しかしながら、（メタ）アクリル系樹脂は非常に脆いため、切断（トリミング）や被着体との貼り合わせ等、二次加工の際に割れることがあった。
【０００３】
（メタ）アクリル系樹脂の割れやすさを改善する方法として、各種材料をアロイまたはブレンドした（メタ）アクリル系樹脂組成物が提案されている。例えば特許文献１には、（メタ）アクリル酸エステル重合体ブロックおよび共役ジエン重合体ブロックを含有するブロック共重合体ならびにメタクリル系樹脂を含有するメタクリル系樹脂組成物からなる基材と、アクリル系ブロック共重合体からなる粘接着層とを有する複層フィルムが記載され、ブロック共重合体の含有によりメタクリル系樹脂組成物からなる基材の靭性向上が開示されている。
【０００４】
また、基材および粘接着層を有する積層体を３次元形状の被着体に接着して成形体を得る方法として３次元表面加飾成形（以下、「ＴＯＭ成形」と称する）が近年用いられているが、使用される積層体は延伸されて被着体に接着されるため、延伸前よりも粘接着力が低下することがある。
そこで、特許文献２には、１００〜１４０℃において１×１０５〜１×１０８Ｐａの貯蔵弾性率を有する基材および（メタ）アクリル酸エステル重合体ブロックを含有する粘接着層を有する加飾シートが開示されており、ＴＯＭ成形でアクリロニトリル−ブタジエン−スチレン共重合体（ＡＢＳ）被着体に接着させた場合に該加飾シートが粘接着性に優れることが開示されている。
【先行技術文献】
【特許文献】
【０００５】
【特許文献１】特開２０１２−２１３９１１号公報
【特許文献２】特開２０１２−０７７１７７号公報
【発明の開示】
【発明が解決しようとする課題】
【０００６】
しかしながら、特許文献１に記載の複層フィルムは延伸成形された場合の粘接着力について検討されておらず、特許文献２に記載のアクリル樹脂基材を有する加飾シートは延伸成形後のトリミング作業時に割れが生じ取扱性および生産性に劣るという課題がある。また、これらのフィルムをポリカーボネート等の樹脂からなる被着体と貼り合わせて得られる成形体は、１００℃以上の高温環境に置かれると粘接着力が低下するという課題があった。
【０００７】
本発明の目的は、粘接着性およびトリミング性に優れる積層体ならびに耐熱性に優れる成形体を提供することである。
【課題を解決するための手段】
【０００８】
本発明によれば、前記の目的は、
［１］  ガラス転移温度が５０℃以上である（メタ）アクリル酸エステル重合体ブロック（ａ１）５〜４５質量％およびガラス転移温度が２０℃以下である（メタ）アクリル酸エステル重合体ブロック（ａ２）５５〜９５質量％を含有する（メタ）アクリル系ブロック共重合体（ａ）を含有する熱可塑性樹脂組成物（Ａ）からなる接着層と、
メタクリル酸メチルに由来する構造単位を８０質量％以上含有するメタクリル樹脂（ｂ）およびゴム成分（ｃ）を含有するメタクリル樹脂組成物（Ｂ）からなる基材を有する積層体、
［２］  前記ゴム成分（ｃ）が、メタクリル酸エステル重合体ブロック（ｄ１）１０〜４５質量％と、芳香族化合物に由来する置換基を有しないアクリル酸エステルに由来する構造単位５０〜９０質量％および芳香族化合物に由来する置換基を有する（メタ）アクリル酸エステルに由来する構造単位１０〜５０質量％を含有するアクリル酸エステル重合体ブロック（ｄ２）５５〜９０質量％を含有するブロック共重合体（ｄ）である、［１］の積層体、
［３］  前記ゴム成分（ｃ）が、メタクリル酸エステル８０〜１００質量％を含有する外層（ｅ１）と、アクリル酸エステル７０〜９９．８質量％および架橋性単量体０．２〜３０質量％を含有する内層（ｅ２）を有する多層構造体（ｅ）である、［１］の積層体、
［４］  前記熱可塑性樹脂組成物（Ａ）および前記メタクリル樹脂組成物（Ｂ）を共押出しする、［１］〜［３］のいずれかの積層体の製造方法、
［５］  ［１］〜［３］のいずれかの積層体および被着体をチャンバーボックスに収容する工程；
前記チャンバーボックス内を減圧する工程；
前記積層体により前記チャンバーボックス内を二分する工程；および
前記被着体を有しない方のチャンバーボックス内の圧力を前記被着体を有する方のチャンバーボックス内の圧力よりも高くして前記被着体を前記積層体で被覆する工程； 
を有する成形体の製造方法、
［６］  前記積層体を９０〜１５０℃の範囲まで加熱して軟化させる工程をさらに有する、［５］の成形体の製造方法、
［７］  前記被着体がポリカーボネート樹脂、ＡＢＳ樹脂またはＡＢＳ/ポリカーボネート樹脂である、［５］または［６］に記載の成形体の製造方法、
［８］  ［１］〜［３］のいずれかに記載の積層体および被着体を有する成形体、
［９］  ［５］、［６］または［７］の方法で得られる［８］の成形体、
を提供することにより達成される。
【発明の効果】
【０００９】
本発明の積層体は粘接着性およびトリミング性に優れ、また本発明の積層体を有する成形体は耐熱性に優れる。
【発明を実施するための形態】
【００１０】
［熱可塑性樹脂組成物（Ａ）］
熱可塑性樹脂組成物（Ａ）は（メタ）アクリル系ブロック共重合体（ａ）を１種以上含有する。熱可塑性樹脂組成物（Ａ）における（メタ）アクリル系ブロック共重合体（ａ）の含有量は、粘接着性および成形体の耐熱性の点から好ましくは３０質量％以上であり、より好ましくは７０質量％以上であり、さらに好ましくは９０質量％以上である。
【００１１】
（メタ）アクリル系ブロック共重合体（ａ）は、ガラス転移温度が５０℃以上である（メタ）アクリル酸エステル重合体ブロック（ａ１）を１以上、ガラス転移温度が２０℃以下である（メタ）アクリル酸エステル重合体ブロック（ａ２）を１以上有することが好ましい。このような（メタ）アクリル系ブロック共重合体（ａ）を含有する熱可塑性樹脂組成物（Ａ）からなる接着層は粘接着性に優れる。
【００１２】
（メタ）アクリル酸エステル重合体ブロック（ａ１）に用いられる（メタ）アクリル酸エステルとしては、例えばメタクリル酸メチル、メタクリル酸エチル、メタクリル酸イソプロピル、メタクリル酸イソブチル、メタクリル酸ｓｅｃ−ブチル、メタクリル酸ｔｅｒｔ−ブチル、メタクリル酸シクロヘキシル、メタクリル酸イソボルニル、メタクリル酸フェニル、メタクリル酸２−ヒドロキシエチル等のメタクリル酸エステル；アクリル酸ｔｅｒｔ−ブチル、アクリル酸シクロヘキシル、アクリル酸イソボルニル、アクリル酸フェニル、アクリル酸２−ヒドロキシエチル等のアクリル酸エステルが挙げられる。これらは単独で用いてもよいし、２種以上を併用してもよい。これらの中でも接着層の成形性および粘接着性の点からメタクリル酸メチルがより好ましい。
【００１３】
（メタ）アクリル酸エステル重合体ブロック（ａ２）に用いられる（メタ）アクリル酸エステルとしては、例えばメタクリル酸ｎ−プロピル、メタクリル酸ｎ−ブチル、メタクリル酸アミル、メタクリル酸イソアミル、メタクリル酸ｎ−ヘキシル、メタクリル酸２−エチルヘキシル、メタクリル酸ペンタデシル、メタクリル酸ドデシル、メタクリル酸フェノキシエチル、メタクリル酸２−メトキシエチル等のメタクリル酸エステル；アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸アミル、アクリル酸イソアミル、アクリル酸ｎ−ヘキシル、アクリル酸２−エチルヘキシル、アクリル酸ペンタデシル、アクリル酸ドデシル、アクリル酸ベンジル、アクリル酸フェノキシエチル、アクリル酸２−メトキシエチル等のアクリル酸エステルが挙げられる。これらは単独で用いてもよいし、２種以上を併用してもよい。これらの中でも、接着層の粘接着性の観点から、アクリル酸メチル、アクリル酸エチル、アクリル酸イソプロピル、アクリル酸ｎ−ブチル、アクリル酸２−エチルヘキシル、アクリル酸ドデシル、アクリル酸フェノキシエチル、アクリル酸２−メトキシエチルが好ましい。
【００１４】
（メタ）アクリル系ブロック共重合体（ａ）は、（メタ）アクリル酸エステル重合体ブロック（ａ１）および（メタ）アクリル酸エステル重合体ブロック（ａ２）の他に、他の重合体ブロックを有してもよい。他の重合体ブロックとしては、例えばメタクリル酸、アクリル酸、スチレン、α−メチルスチレン、ｐ−メチルスチレン、ｍ−メチルスチレン、アクリロニトリル、メタクリロニトリル、エチレン、プロピレン、イソブテン、ブタジエン、イソプレン、オクテン、酢酸ビニル、無水マレイン酸、塩化ビニル、塩化ビニリデン等の単量体単位から構成される（共）重合体ブロックおよび／またはこれらの水素添加物；ポリエチレンテレフタレート、ポリブチレンテレフタレート、ポリ乳酸、ポリウレタン、ポリジメチルシロキサンからなる重合体ブロック等が挙げられる。
【００１５】
（メタ）アクリル酸エステル重合体ブロック（ａ１）および（メタ）アクリル酸エステル重合体ブロック（ａ２）の結合形態は特に限定されないが、製造が容易である点、接着層の膠着性の点から、（メタ）アクリル酸エステル重合体ブロック（ａ１）−（メタ）アクリル酸エステル重合体ブロック（ａ２）−（メタ）アクリル酸エステル重合体ブロック（ａ１）のトリブロック共重合体が好ましい。
【００１６】
（メタ）アクリル酸エステル重合体ブロック（ａ１）および（メタ）アクリル酸エステル重合体ブロック（ａ２）のガラス転移温度は、（メタ）アクリル系ブロック共重合体（ａ）を示差走査熱量計（ＤＳＣ）により分析して得られる曲線において認められる、（メタ）アクリル酸エステル重合体ブロック（ａ１）および（メタ）アクリル酸エステル重合体ブロック（ａ２）の転移領域の外挿開始温度である。ＤＳＣ測定で得られる曲線に基づけば、本発明で用いる（メタ）アクリル系ブロック共重合体（ａ）では、（メタ）アクリル酸エステル重合体ブロック（ａ１）および（メタ）アクリル酸エステル重合体ブロック（ａ２）に由来する複数のガラス転移温度が認められる。（メタ）アクリル酸エステル重合体ブロック（ａ１）および（メタ）アクリル酸エステル重合体ブロック（ａ２）に由来するガラス転移温度は、それぞれの重合体ブロックと同様の化学構造（単量体組成、立体規則性等）を有する重合体のガラス転移温度と同一の温度または近い温度のため、これらのガラス転移温度がどの重合体ブロックに由来するものか容易に帰属できる。なお、（メタ）アクリル酸エステル重合体ブロック（ａ１）および（メタ）アクリル酸エステル重合体ブロック（ａ２）と同様の化学構造を有する重合体は、アクリル系ブロック共重合体（Ｃ）を１Ｈ−ＮＭＲや１３Ｃ−ＮＭＲ等で分析し、（メタ）アクリル酸エステル重合体ブロック（ａ１）および（メタ）アクリル酸エステル重合体ブロック（ａ２）の単量体組成や立体規則性等の化学構造を求め、その化学構造が再現されるように適宜重合を行うことで製造できる。
【００１７】
（メタ）アクリル系ブロック共重合体（ａ）の重量平均分子量は特に限定されないが、接着層の成形性の観点から、好ましくは１０，０００〜５００，０００の範囲であり、より好ましくは５０，０００〜２００，０００の範囲である。なお係る重量平均分子量はゲルパーミエーションクロマトグラフ（以下、「ＧＰＣ」と称する）分析により標準ポリスチレンを検量線作成に用いた換算値として算出した値である。
【００１８】
（メタ）アクリル系ブロック共重合体（ａ）は、接着層の膠着性および成形加工性の観点から、重量平均分子量／数平均分子量の値（以下、「分子量分布」と称する）が１．０１〜２．２０の範囲であることが好ましく、１．０５〜１．５０の範囲であることがより好ましい。分子量分布が前記範囲より大きい場合、接着層の膠着が増大する傾向となる。また、分子量分布が前記範囲より小さい場合は延伸成形性が悪化する傾向となる。
【００１９】
（メタ）アクリル系ブロック共重合体（ａ）の製造方法は特に限定されず、例えば特開２０１２−２１３９１１号公報や特開平１１−３３５４３２号公報に開示されているリビングアニオン重合が挙げられる。
【００２０】
（メタ）アクリル系ブロック共重合体（ａ）は（メタ）アクリル酸エステル重合体ブロック（ａ１）５〜４５質量％および（メタ）アクリル酸エステル重合体ブロック（ａ２）５５〜９５質量％を含有し、好ましくは（メタ）アクリル酸エステル重合体ブロック（ａ１）２０〜３０質量％および（メタ）アクリル酸エステル重合体ブロック（ａ２）７０〜８０質量％を含有する。（メタ）アクリル酸エステル重合体ブロック（ａ１）が５質量％より少ない場合には取扱性が低下する傾向となり、４５質量％より多い場合は接着層の粘接着性が低下する傾向となる。
【００２１】
熱可塑性樹脂組成物（Ａ）は、（メタ）アクリル系ブロック共重合体（ａ）以外の重合体や軟化剤、可塑剤、滑剤、粘着剤、粘着付与剤、加工助剤、熱安定剤、酸化防止剤、光安定剤、帯電防止剤、難燃剤、発泡剤、着色剤、染料、顔料、フィラー等の添加剤を含んでもよい。
【００２２】
接着層の厚さは好ましくは１０〜３００μｍの範囲であり、より好ましくは２５〜２００μｍの範囲である。３００μｍより厚いと柔軟性および成形加工性が低下する傾向となり、１０μｍより薄いと粘接着性が低下する傾向となる。
【００２３】
接着層の成形方法としては、例えば溶融押出成形法、溶融射出成形法、溶液キャスト法等が挙げられ、生産性の点から溶融押出成形法が好ましい。
【００２４】
［基材］
基材はメタクリル酸メチルに由来する構造単位を８０質量％以上含有するメタクリル樹脂（ｂ）およびゴム成分（ｃ）を含有するメタクリル樹脂組成物（Ｂ）からなり、メタクリル樹脂（ｂ）５０〜９５質量％およびゴム成分（ｃ）５〜５０質量％を含有するメタクリル樹脂組成物（Ｂ）からなることが好ましく、メタクリル樹脂（ｂ）７０〜９０質量％およびゴム成分（ｃ）１０〜３０質量％を含有するメタクリル樹脂組成物（Ｂ）からなることがより好ましい。メタクリル樹脂（ｂ）はメタクリル酸メチルに由来する構造単位を８０質量％以上、好ましくは９０質量％以上含有する。
【００２５】
メタクリル樹脂（ｂ）がメタクリル酸メチル以外に含有する単量体としては、例えばアクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−へキシル、アクリル酸オクチル、アクリル酸２−エチルへキシル、アクリル酸ペンタデシル、アクリル酸ヘキサデシル、アクリル酸ドデシル、アクリル酸オクタデシル、アクリル酸テトラデシル、アクリル酸ベヘニル、アクリル酸フェニル、アクリル酸ベンジル、アクリル酸フェノキシエチル、アクリル酸２−ヒドロキシエチル、アクリル酸２−エトキシエチル、アクリル酸グリシジル、アクリル酸アリル、アクリル酸シクロへキシル、アクリル酸ノルボルニル、アクリル酸イソボルニル等のアクリル酸エステル；メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔｅｒｔ−ブチル、メタクリル酸アミル、メタクリル酸イソアミル、メタクリル酸ｎ−へキシル、メタクリル酸２−エチルへキシル、メタクリル酸ペンタデシル、メタクリル酸ドデシル、メタクリル酸フェニル、メタクリル酸ベンジル、メタクリル酸フェノキシエチル、メタクリル酸２−ヒドロキシエチル、メタクリル酸２−エトキシエチル、メタクリル酸グリシジル、メタクリル酸アリル、メタクリル酸シクロへキシル、メタクリル酸ノルボルニル、メタクリル酸イソボルニル等のメタクリル酸メチル以外のメタクリル酸エステル；アクリル酸、メタクリル酸、無水マレイン酸、マレイン酸、イタコン酸等の不飽和カルボン酸；エチレン、プロピレン、１−ブテン、イソブテン、１−オクテン等のオレフィン；ブタジエン、イソプレン、ミルセン等の共役ジエン；スチレン、α−メチルスチレン、ｐ−メチルスチレン、ｍ−メチルスチレン、１−ビニルナフタレン、４−プロピルスチレン、４−シクロヘキシルスチレン、４−ドデシルスチレン、２−エチル−４−ベンジルスチレン、４−（フェニルブチル）スチレン、ハロゲン化スチレン等の芳香族ビニル化合物；アクリルアミド、メタクリルアミド、アクリロニトリル、メタクリロニトリル、酢酸ビニル、ビニルピリジン、ビニルケトン、塩化ビニル、塩化ビニリデン、フッ化ビニリデン等が挙げられる。
【００２６】
メタクリル樹脂（ｂ）の製造方法は特に限定されず、市販品を用いてもよい。市販品としては、例えば「パラペットＨ１０００Ｂ」（ＭＦＲ：２２ｇ／１０分（２３０℃、３７．３Ｎ））、「パラペットＧＦ」（ＭＦＲ：１５ｇ／１０分（２３０℃、３７．３Ｎ））、「パラペットＥＨ」（ＭＦＲ：１．３ｇ／１０分（２３０℃、３７．３Ｎ））、「パラペットＨＲＬ」（ＭＦＲ：２．０ｇ／１０分（２３０℃、３７．３Ｎ））、「パラペットＨＲＳ」（ＭＦＲ：２．４ｇ／１０分（２３０℃、３７．３Ｎ））および「パラペットＧ」（ＭＦＲ：８．０ｇ／１０分（２３０℃、３７．３Ｎ））［いずれも商品名、株式会社クラレ製］等が挙げられる。
【００２７】
ゴム成分（ｃ）は共役ジエン化合物に由来する構成単位からなる重合体ブロックを含まないブロック共重合体または多層構造体であることが好ましく、基材の耐光性、トリミング性、延伸成形性、耐衝撃性の点から、ブロック共重合体（ｄ）または多層構造体（ｅ）であることがより好ましい。共役ジエン化合物に由来する構成単位からなる重合体ブロックを含むブロック共重合体は耐光性に劣るため好ましくない。
【００２８】
ブロック共重合体（ｄ）は、メタクリル酸エステル重合体ブロック（ｄ１）と、芳香族化合物に由来する置換基を有しないアクリル酸エステルに由来する構造単位５０〜９０質量％および芳香族化合物に由来する置換基を有する（メタ）アクリル酸エステルに由来する構造単位１０〜５０質量％を含有するアクリル酸エステル重合体ブロック（ｄ２）を含有する。ブロック共重合体（ｄ）におけるメタクリル酸エステル重合体ブロック（ｄ１）の割合は、基材の延伸成形性の点から、好ましくは１０〜４５質量％の範囲であり、より好ましくは２０〜３０質量％の範囲である。また、ブロック共重合体（ｄ）におけるアクリル酸エステル重合体ブロック（ｄ２）の割合は、基材の柔軟性、延伸成形性、耐衝撃性の観点から、好ましくは５５〜９０質量％の範囲であり、より好ましくは７０〜８０質量％の範囲である。なお、ブロック共重合体（ｄ）にメタクリル酸エステル重合体ブロック（ｄ１）およびアクリル酸エステル重合体ブロック（ｄ２）が複数含まれる場合、前記割合はすべてのメタクリル酸エステル重合体ブロック（ｄ１）またはアクリル酸エステル重合体ブロック（ｄ２）の合計質量に基づいて算出する。
【００２９】
メタクリル酸エステル重合体ブロック（ｄ１）は、基材のトリミング性を向上させる点から、メタクリル酸エステルに由来する構造単位を好ましくは８０質量％以上、より好ましくは９８質量％以上含有する。
【００３０】
メタクリル酸エステルとしては、例えばメタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸ｔｅｒｔ−ブチル、メタクリル酸アミル、メタクリル酸イソアミル、メタクリル酸ｎ−ヘキシル、メタクリル酸シクロヘキシル、メタクリル酸２−エチルヘキシル、メタクリル酸ペンタデシル、メタクリル酸ドデシル、メタクリル酸イソボルニル、メタクリル酸フェニル、メタクリル酸ベンジル、メタクリル酸フェノキシエチル、メタクリル酸２−ヒドロキシエチル、メタクリル酸２−メトキシエチル、メタクリル酸グリシジル、メタクリル酸アリル等を挙げることができ、基材のトリミング性を向上させる点からメタクリル酸メチルが好ましい。
【００３１】
メタクリル酸エステル重合体ブロック（ｄ１）は、例えばアクリル酸エステル、不飽和カルボン酸、芳香族ビニル化合物、オレフィン、共役ジエン、アクリロニトリル、メタクリロニトリル、アクリルアミド、メタクリルアミド、酢酸ビニル、ビニルピリジン、ビニルケトン、塩化ビニル、塩化ビニリデン、フッ化ビニリデン等のメタクリル酸エステル以外の単量体に由来する構造単位を含有してもよい。
【００３２】
アクリル酸エステル重合体ブロック（ｄ２）は、基材のトリミング性の点から、芳香族化合物に由来する置換基を有しないアクリル酸エステルに由来する構造単位５０〜９０質量％および芳香族化合物に由来する置換基を含有する（メタ）アクリル酸エステルに由来する構造単位１０〜５０質量％を含有することが好ましく、芳香族化合物に由来する置換基を有しないアクリル酸エステルに由来する構造単位６０〜８０質量％および芳香族化合物に由来する置換基を有する（メタ）アクリル酸エステルに由来する構造単位２０〜４０質量％を含有することがより好ましい。
【００３３】
芳香族化合物に由来する置換基を有しないアクリル酸エステルとしては、例えばアクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロヘキシル、アクリル酸２−エチルヘキシル、アクリル酸ペンタデシル、アクリル酸ドデシル、アクリル酸イソボルニル、アクリル酸２−ヒドロキシエチル、アクリル酸２−メトキシエチル、アクリル酸グリシジル、アクリル酸アリル等が挙げられる。
【００３４】
芳香族化合物に由来する置換基を有する（メタ）アクリル酸エステルとしては、例えばアクリル酸フェニル、アクリル酸ベンジル、アクリル酸フェノキシエチル、アクリル酸スチリル、メタクリル酸フェニル、メタクリル酸ベンジル、メタクリル酸フェノキシエチル、メタクリル酸スチリル等が挙げられ、トリミング性の点から、メタクリル酸フェニル、メタクリル酸ベンジル、メタクリル酸フェノキシエチル、アクリル酸ベンジルが好ましい。
【００３５】
ブロック共重合体（ｄ）の製造方法は特に限定されず、各重合体ブロックを構成する単量体をリビング重合する方法等、公知の方法を採用できる。
【００３６】
多層構造体（ｅ）は内層（ｅ２）および外層（ｅ１）の２層を有することが好ましく、内層（ｅ２）および外層（ｅ１）が、中心層から最外層方向へこの順に配されている層構造を少なくとも一つ有することがより好ましい。多層構造体（ｅ）は内層（ｅ２）の内側または外層（ｅ１）の外側にさらに架橋性樹脂層（ｅ３）を有してもよい。
【００３７】
内層（ｅ２）は、アクリル酸アルキルエステル７０〜９９．８質量％、架橋性単量体０．２〜３０質量％および他の単官能性単量体０〜２９．８質量％からなる混合物を共重合してなる架橋弾性体から構成される層であることが好ましい。
【００３８】
係るアクリル酸アルキルエステルとしては、アルキル基の炭素数が２〜８の範囲である、例えばアクリル酸ブチル、アクリル酸２−エチルヘキシル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸ｔｅｒｔ−ブチル、アクリル酸アミル、アクリル酸イソアミル、アクリル酸ｎ−ヘキシル、アクリル酸シクロペンチル、アクリル酸シクロヘキシル、アクリル酸１−メチルヘプチル、アクリル酸２−エチルヘキシル等が挙げられる。トリミング性の点から、係るアクリル酸アルキルエステルは内層（ｅ２）の架橋弾性体を形成させるために使用される全単量体混合物中７０〜９９．８質量％の割合で使用されることがより好ましい。
【００３９】
架橋性単量体は１分子内に重合性炭素−炭素二重結合を少なくとも２個有するものであればよく、例えばエチレングリコールジメタクリレート、ブタンジオールジメタクリレート等のグリコール類の不飽和カルボン酸ジエステル；アクリル酸アリル、メタクリル酸アリル、ケイ皮酸アリル等の不飽和カルボン酸のアルケニルエステル；フタル酸ジアリル、マレイン酸ジアリル、トリアリルシアヌレート、トリアリルイソシアヌレート等の多塩基酸のポリアルケニルエステル；トリメチロールプロパントリアクリレート等の多価アルコールの不飽和カルボン酸エステル；ジビニルベンゼン等が挙げられ、不飽和カルボン酸のアルケニルエステルや多塩基酸のポリアルケニルエステルが好ましい。架橋性単量体の量は、基材の耐衝撃性および表面硬度を向上させる観点から、全単量体混合物中０．５〜１０質量％の範囲で用いられることがより好ましい。
【００４０】
アクリル酸アルキルエステルと共重合する他の単官能性単量体は、例えばメタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ペンチル、メタクリル酸ヘキシル、メタクリル酸オクチル、メタクリル酸２−エチルヘキシル、メタクリル酸シクロヘキシル、メタクリル酸ドデシル、メタクリル酸ミリスチル、メタクリル酸パルミチル、メタクリル酸ステアリル、メタクリル酸ベヘニル、メタクリル酸フェニル、メタクリル酸ベンジル等のメタクリル酸エステル；スチレン、α−メチルスチレン、１−ビニルナフタレン、３−メチルスチレン、４−プロピルスチレン、４−シクロヘキシルスチレン、４−ドデシルスチレン、２−エチル−４−ベンジルスチレン、４−（フェニルブチル）スチレン、ハロゲン化スチレン等の芳香族ビニル系単量体；アクリロニトリル、メタクリロニトリル；ブタジエン、イソプレン等の共役ジエン等が挙げられる。基材のトリミング性を向上させる観点から、他の単官能性単量体は内層（ｅ２）の重合体を形成させるために使用される全単量体混合物中２４．５質量％以下が好ましい。
【００４１】
外層（ｅ１）は、基材のトリミング性の点から、メタクリル酸メチルを８０質量％以上、より好ましくは８５質量％以上含有する単量体混合物を重合してなる熱可塑性樹脂から構成されることが好ましい。また、係る単量体混合物は、例えばアクリル酸メチル、アクリル酸ブチル、アクリル酸２−エチルヘキシル等のアクリル酸アルキルエステル；アクリル酸；メタクリル酸等の他の単官能性単量体を好ましくは２０質量％以下、より好ましくは１５質量％以下の範囲で含有してもよい。
【００４２】
多層構造体（ｅ）を構成する内層（ｅ２）および外層（ｅ１）が多層構造体（ｅ）に占める割合は、得られる基材のトリミング性の観点から、多層構造体（ｅ）の質量（例えば２層からなる場合は内層（ｅ２）および外層（ｅ１）の総量）を基準として、内層（ｅ２）が４０〜７０質量％の範囲であることが好ましく、外層（ｅ１）が３０〜６０質量％の範囲であることが好ましい。
【００４３】
多層構造体（ｅ）の製造方法は特に限定されないが、多層構造体（ｅ）の層構造の制御の観点から、乳化重合により製造されることが好ましい。
【００４４】
メタクリル樹脂組成物（Ｂ）において、メタクリル樹脂（ｂ）の割合は好ましくは５０〜９５質量％の範囲であり、より好ましくは７０〜９０質量％の範囲である。また、ゴム成分（ｃ）の割合は好ましくは５〜５０質量％の範囲であり、より好ましくは１０〜３０質量％の範囲である。メタクリル樹脂（ｂ）およびゴム成分（ｃ）の割合が係る範囲にあることで、メタクリル樹脂組成物（Ｂ）からなる基材はトリミング性に優れる。
【００４５】
メタクリル樹脂組成物（Ｂ）は各種の添加剤、例えば膠着防止剤、紫外線吸収剤、光安定剤、老化防止剤、可塑剤、熱安定剤、滑剤、加工助剤、帯電防止剤、酸化防止剤、着色剤、染料、顔料、耐衝撃助剤等を含有してもよい。
【００４６】
メタクリル樹脂組成物（Ｂ）は、各構成成分の分散性を高めるため、例えばニーダールーダー、押出機、ミキシングロール、バンバリーミキサー等の既知の混合または混練装置を用いて溶融混練することが好ましい。
また、メタクリル樹脂（ｂ）を構成するメタクリル酸メチルの溶液にゴム成分（ｃ）を溶解させ、係るメタクリル酸メチルを重合して、ゴム成分（ｃ）を含むメタクリル樹脂組成物（Ｂ）を調製することもできる。
【００４７】
基材はＴダイ法、インフレーション法、溶融流延法、カレンダー法等の公知の方法で製造できる。
【００４８】
基材の厚さは５００μｍ以下であることが好ましく、５０〜２００μｍの範囲であることがより好ましい。５００μｍより厚くなると取扱性およびトリミング性が低下する傾向となる。
【００４９】
基材は着色されていてもよい。着色法は特に限定されず、例えばメタクリル樹脂組成物（Ｂ）に着色剤を含有させる方法や、着色剤が分散した液中に基材を浸漬して着色させる染色法等が挙げられる。
【００５０】
基材の表面は、耐擦傷性の点から、厚さ７５μｍの基材をＪＩＳ−Ｋ５６００に準じて測定した鉛筆硬度がＢよりも硬いことが好ましく、Ｆよりも硬いことがより好ましい。
【００５１】
[積層体］
本発明の積層体は熱可塑性樹脂組成物（Ａ）からなる接着層およびメタクリル樹脂組成物（Ｂ）からなる基材を各々少なくとも１層有する。取扱性の点から積層体の厚さは５００μｍ以下であることが好ましい。
【００５２】
本発明の積層体は金属層および／または金属酸化物層を有してもよい。前記金属としては、例えばアルミニウム、珪素、マグネシウム、パラジウム、亜鉛、錫、ニッケル、銀、銅、金、インジウム、ステンレス鋼、クロム、チタン等を使用できる。また前記金属酸化物としては、例えば酸化アルミニウム、酸化亜鉛、酸化アンチモン、酸化インジウム、酸化カルシウム、酸化カドミウム、酸化銀、酸化金、酸化クロム、珪素酸化物、酸化コバルト、酸化ジルコニウム、酸化スズ、酸化チタン、酸化鉄、酸化銅、酸化ニッケル、酸化白金、酸化パラジウム、酸化ビスマス、酸化マグネシウム、酸化マンガン、酸化モリブデン、酸化バナジウム、酸化バリウム等を使用できる。これらの金属および金属酸化物は、それぞれ単独で用いてもよいし、２種以上の混合物として用いてもよい。これらの金属層および／または金属酸化物層を設ける方法としては真空蒸着法が通常用いられるが、イオンプレーティング、スパッタリング、ＣＶＤ（ＣｈｅｍｉｃａｌＶａｐｏｒ  Ｄｅｐｏｓｉｔｉｏｎ：化学気相堆積）等の方法を用いてもよい。
【００５３】
本発明の積層体は絵柄層を有してもよく、基材と接着層の間に絵柄層を有することが好ましい。絵柄層は、例えばグラビア印刷、オフセット印刷、シルクスクリーン印刷、転写シートからの転写印刷、昇華転写印刷、インクジェット印刷等の公知の印刷法により形成される。
【００５４】
積層体を製造する製法は、例えば熱可塑性樹脂組成物（Ａ）からなるフィルムまたはシートと基材を加熱ロール間でラミネートする方法、プレスで熱圧着する方法、圧空成形または真空成形またはＴＯＭ成形すると同時に積層する方法、粘接着層を介在させてラミネートする方法（ウェットラミネーション）；基材に対してＴダイから溶融押出した熱可塑性樹脂組成物（Ａ）をラミネートする方法；熱可塑性樹脂組成物（Ａ）およびメタクリル樹脂組成物（Ｂ）を共押出しする方法等が挙げられる。これらの方法のうち、基材を別に成形する工程が不要である点から、熱可塑性樹脂組成物（Ａ）およびメタクリル樹脂組成物（Ｂ）を共押出しする方法が好ましい。
【００５５】
本発明の積層体は、耐薬品性および耐擦傷性の観点から、基材の表層に硬化樹脂層を有することが好ましい。硬化樹脂層は硬化性樹脂を硬化したものである。硬化性樹脂は、例えばアクリル系樹脂、ウレタンアクリレート系樹脂、シリコーンアクリレート系樹脂、エポキシ系樹脂、エステル系樹脂等を使用できる。
【００５６】
硬化樹脂層を形成する方法は、生産性の点から、印刷法またはコート法が好ましい。この場合、硬化性樹脂を溶剤に溶解または分散させて塗料を調製し、これを基材に塗布し、加熱乾燥を行うことで硬化樹脂層が形成される。
【００５７】
印刷法としては、例えばグラビア印刷法、スクリーン印刷法、オフセット印刷法等の公知の印刷方法が挙げられる。コート法としては、例えばフローコート法、スプレーコート法、バーコート法、グラビアコート法、グラビアリバースコート法、キスリバースコート法、マイクログラビアコート法、ロールコート法、ブレードコート法、ロッドコート法、ロールドクターコート法、エアナイフコート法、コンマロールコート法、リバースロールコート法、トランスファーロールコート法、キスロールコート法、カーテンコート法、ディッピングコート法等、公知の方法が挙げられる。
【００５８】
硬化性樹脂を溶解または分散させる溶剤としては、例えばメタノール、エタノール、イソプロピルアルコール、ｎ−ブタノール、エチレングリコール、ジアセトンアルコール、２−メトキシエタノール（メチルセロソルブ）、２−エトキシエタノール（エチルセロソルブ）、２−ブトキシエタノール（ブチルセロソルブ）、ジエチレングリコール、アセトシアノヒドリン等のアルコール；キシレン、トルエン、ベンゼン等の芳香族炭化水素；ヘキサン、ペンタン等の脂肪族炭化水素；クロロホルム、四塩化炭素等のハロゲン化炭化水素；フェノール、クレゾール等のフェノール；メチルエチルケトン、メチルイソブチルケトン、アセトン、シクロヘキサノン等のケトン；ジエチルエーテル、メトキシトルエン、１，２−ジメトキシエタン、１，２−ジブトキシエタン、１，１−ジメトキシメタン、１，１−ジメトキシエタン、１，４−ジオキサン、テトラヒドロフラン等のエーテル；ギ酸、酢酸、プロピオン酸等の脂肪酸；無水酢酸等の酸無水物；酢酸エチル、酢酸ｎ−プロピル、酢酸ブチル、ギ酸ブチル、１−アセトキシ−２−エトキシエタン、２−アセトキシ−１−メトキシプロパン等のエステル；エチルアミン、トルイジン、２−アミノエタノール、ジエタノールアミン、モルホリン等のアミン；ジメチルホルムアミド、ジメチルアセトアミド等のアミド；チオフェン、ジメチルスルホキシド；水等が挙げられる。これらは単独で、または２種以上を組み合わせて使用できる。
【００５９】
［成形体］
本発明の成形体は本発明の積層体および被着体を有する。被着体を構成する材料としては、熱可塑性樹脂、熱硬化性樹脂、セラミックス、金属、木材および非木質繊維等が挙げられ、成形性の観点から熱可塑性樹脂が好ましい。
【００６０】
被着体を構成する熱可塑性樹脂としては、例えばポリカーボネート（ＰＣ）樹脂、ポリエチレンテレフタレート樹脂、ポリアミド樹脂、ポリエチレン樹脂、ポリプロピレン樹脂、ポリスチレン樹脂、ポリ塩化ビニル樹脂、（メタ）アクリル樹脂、ＡＢＳ樹脂、ＡＢＳ／ポリカーボネート樹脂等が挙げられ、成形性、耐衝撃性、耐熱性の点から、ポリカーボネート樹脂、ＡＢＳ樹脂またはＡＢＳ／ポリカーボネート樹脂が好ましい。熱硬化性樹脂としては、例えばエポキシ樹脂、フェノール樹脂、メラミン樹脂等が挙げられる。非木質繊維としては、例えばケナフ基材等が挙げられる。
【００６１】
被着体を構成するセラミックスは、非金属系の無機材料を意味し、例えば金属酸化物、金属炭化物、金属窒化物等が挙げられる。具体的にはガラス、セメント類、アルミナ、ジルコニア、酸化亜鉛系セラミックス、チタン酸バリウム、チタン酸ジルコン酸鉛、炭化ケイ素、窒化ケイ素、フェライト類等が挙げられる。
【００６２】
被着体を構成する金属は、例えば鉄、銅、アルミニウム、マグネシウム、ニッケル、クロム、亜鉛、およびそれらを成分とする合金が挙げられる。また、銅メッキ、ニッケルメッキ、クロムメッキ、錫メッキ、亜鉛メッキ、白金メッキ、金メッキ、銀メッキ等のメッキによって形成された金属の表面を持つ成形品であってもよい。
【００６３】
本発明の積層体は、実施例に後述する方法で１１０℃でＴＯＭ成形したときの剥離強度が好ましくは１０Ｎ／２５ｍｍ以上であり、より好ましくは２０Ｎ／２５ｍｍ以上であり、さらに好ましくは２５Ｎ／２５ｍｍ以上である。積層体がこのような性質を有することで、例えば炎天下の車内等、成形体が加熱された場合でも積層体と被着体の間に浮きや剥がれが生じ難くなる。
【００６４】
本発明の成形体は被着体の表面に本発明の積層体を有し、それによって表面硬度、表面光沢、耐熱性等に優れる。また、積層体が印刷層を有する場合は絵柄等が鮮明に表示され、積層体が金属層を有する場合は金属のような鏡面光沢が得られる。
【００６５】
積層体を被着体の表面に接着し本発明の成形体を得る方法としては、例えば射出成形法、真空成形法、圧空成形法、圧縮成形法、ＴＯＭ成形等が挙げられ、中でも積層体の賦形性の観点からＴＯＭ成形が好ましい。
【００６６】
好ましい形態としてＴＯＭ成形で成形体を製造する方法を例示する。積層体をＴＯＭ成形するための真空成形装置は、例えば特開２００２−０６７１３７号公報に記載の真空成形装置または特開２００５−２６２５０２号公報に記載の被覆装置を好適に使用でき、該真空成形装置は積層体および被着体を設置して閉塞し減圧することが可能なチャンバーボックスを備える。
【００６７】
ＴＯＭ成形により成形体を製造する方法は、積層体および被着体をチャンバーボックスに収容する工程；前記チャンバーボックス内を減圧する工程；前記積層体によって前記チャンバーボックス内を二分する工程；および前記被着体を有しない方のチャンバーボックス内の圧力を前記被着体を有する方のチャンバーボックス内の圧力よりも高くして前記被着体を前記積層体で被覆する工程；を有する。なお、積層体および被着体をチャンバーボックスに収容する工程において、積層体によってチャンバーボックス内を二分する工程を同時に実施してもよい。
【００６８】
チャンバーボックス内を減圧する工程において、チャンバーボックス内の圧力は０．１〜２０ｋＰａの範囲であることが好ましく、０．１〜１０ｋＰａの範囲であることがより好ましい。圧力が２０ｋＰａよりも高い場合、被着体を積層体で被覆する工程において正確に積層体を賦形することが困難となり、圧力が０．１ｋＰａ未満の場合、成形に要する時間が増加し、生産性が低下する傾向となる。
【００６９】
上述の成形体の製造方法は、前記積層体を加熱して軟化させる工程をさらに有することが好ましい。この工程において、積層体の温度は９０〜１５０℃の範囲まで加熱することが好ましく、１１０〜１４０℃の範囲まで加熱することがより好ましい。積層体の温度が９０℃未満の場合、十分に積層体が軟化せず成形不良となったり、成形体における積層体の粘接着力が低下する傾向となる。一方１５０℃を超える場合、積層体の過剰軟化や変質が生じ、成形体の品位が低下する傾向となる。なお、チャンバーボックス内を減圧する工程および積層体を加熱して軟化させる工程は同時に実施してもよい。
【００７０】
被着体を有しない方のチャンバーボックス内の圧力を被着体を有する方のチャンバーボックス内の圧力よりも高くして被着体を積層体で被覆する工程において、被着体を有しない方のチャンバーボックス内の圧力は５０〜５００ｋＰａの範囲にすることが好ましく、１００〜４００ｋＰａの範囲にすることがさらに好ましい。係る工程において被着体を有しない方のチャンバーボックス内の圧力が５０ｋＰａ未満の場合、被着体を積層体で被覆する工程において積層体を正確に賦形することが困難となる。被着体を有しない方のチャンバーボックス内の圧力が５００ｋＰａよりも高い場合、成形体をチャンバーボックスから取り出す際に大気圧（約１００ｋＰａ）とする時間が掛かり、生産性が低下する傾向となる。
被着体を有しない方のチャンバーボックス内の圧力を被着体を有する方のチャンバーボックス内の圧力よりも高くする方法としては、例えば被着体を有しない方のチャンバーボックスを大気圧に開放したり、被着体を有しない方のチャンバーボックスに圧縮空気を供給する方法等が挙げられる。圧縮空気を供給することにより、積層体をさらに正確に被着体の形に延伸成形することができる。
【００７１】
本発明の積層体および成形体は、積層体の優れた延伸成形性、トリミング性、粘接着性、耐熱性を活かして、意匠性の要求される成形体、特に加飾成形が求められる、例えば広告塔、スタンド看板、袖看板、欄間看板、屋上看板等の看板部品；ショーケース、仕切板、店舗ディスプレイ等のディスプレイ部品；蛍光灯カバー、ムード照明カバー、ランプシェード、光天井、光壁、シャンデリア等の照明部品；家具、ペンダント、ミラー等のインテリア部品；ドア、ドーム、安全窓ガラス、間仕切り、階段腰板、バルコニー腰板、レジャー用建築物の屋根等の建築用部品、自動車内外装部材、バンパー等の自動車外装部材等の輸送機関係部品；音響映像用銘板、ステレオカバー、自動販売機、携帯電話、パソコン等の電子機器部品；保育器、定規、文字盤、温室、大型水槽、箱水槽、浴室部材、時計パネル、バスタブ、サニタリー、デスクマット、遊技部品、玩具、楽器、壁紙；マーキングフィルム、各種家電製品等に好適に用いられる。
【実施例】
【００７２】
次に、本発明を実施例等によりさらに詳細に説明するが、本発明は、これらによってなんら限定されない。なお、本発明における各評価は、以下の方法で行った。
【００７３】
［数平均分子量（Ｍｎ）、重量平均分子量（Ｍｗ）、分子量分布（Ｍｗ／Ｍｎ）］
ゲルパーミエーションクロマトグラフ分析は、東ソー社製のＴＳＫｇｅｌ  Ｇ２０００ＨＨＲ１本および東ソー社製のＧＭＨＨＲ−Ｍ２本を直列に連結したカラムを備えるゲルパーミエーションクロマトグラフ（東ソー社製；ＨＬＣ−８０２０）を用い、溶離液としてテトラヒドロフランを１．０ｍｌ／分で流し、カラム温度を４０℃に設定して行い、示差屈折率（ＲＩ）計で測定した。検量線は標準ポリスチレンを用いて作製した。
【００７４】
［単量体の重合転化率］
各単量体の重合転化率は、ＧＬ  Ｓｃｉｅｎｃｅｓ  Ｉｎｃ．製のＩＮＥＲＴ  ＣＡＰ １（ｄｆ＝０．４μｍ、０．２５ｍｍＩ．Ｄ．×６０ｍ）をカラムとして備えるガスクロマトグラフ（島津製作所製；ＧＣ−１４Ａ）を用い、ｉｎｊｅｃｔｉｏｎ温度１８０℃、ｄｅｔｅｃｔｏｒ温度１８０℃の条件で分析した。カラム温度は測定開始後５分間６０℃で保持し、その後１０℃／分で昇温し、２００℃に到達後１０分間保持した。
【００７５】
［（メタ）アクリル酸エステルブロックの構成割合］
各重合体ブロックの構成割合は、試料を重水素化クロロホルムに溶解させ、核磁気共鳴装置（日本電子株式会社製；ＪＮＭ−ＬＡ４００）を用いて１Ｈ−ＮＭＲ（１Ｈ−核磁気共鳴）測定によって求めた。
【００７６】
［ガラス転移温度（Ｔｇ）］
ガラス転移温度（Ｔｇ）は、ＤＳＣ測定装置（メトラー社製；ＤＳＣ−８２２）を用いて昇温速度１０℃／分の条件でＤＳＣ測定して得られた曲線における外挿開始温度とした。
【００７７】
[剥離強度]
後述の方法で作製した成形体の被着体側をステンレス鋼材（ＳＵＳ）板に強粘着テープ（日東電工社製；ハイパージョイントＨ９００４）で固定して、接着層と被着体の間の剥離強度を、卓上精密万能試験機（島津製作所社製ＡＧＳ−Ｘ）を使用しＪＩＳ  Ｋ  ６８５４−１に準じて剥離角度９０°、引張速度３００ｍｍ／分、環境温度２３℃の条件で測定し、成形体における積層体の粘接着性を評価した。
【００７８】
［トリミング性］
後述の方法で作製した成形体をはさみで切断し、切断方向に対して２０〜１７０°の方向における、切断部分からの割れの伝播を目視で確認した。
○：割れが切断部分から伝播していない。
△：割れが切断部分から３ｍｍ未満伝播している。
×：割れが切断部分から３ｍｍ以上伝播している。
【００７９】
[耐熱性］
後述の方法で作製した成形体を、３漕式恒温槽（三田産業株式会社製；ＤＥ−３０３）を用いて１００℃で４８時間放置した後、成形体の外観を目視で観察した。
○：積層体と被着体の間に浮きや剥がれが見られない。
×：積層体と被着体の間に浮きや剥がれが見られる。
【００８０】
《合成例１》（メタ）アクリル系ブロック共重合体（ａ−１）
内部を脱気し窒素置換した反応器に２５℃にて乾燥トルエン１０４０質量部、１，２−ジメトキシエタン５２．０質量部、イソブチルビス（２，６−ジ−ｔｅｒｔ−ブチル−４−メチルフェノキシ）アルミニウム４０．２ｍｍｏｌを含有するトルエン溶液６０．０質量部、ｓｅｃ−ブチルリチウム２．９８ｍｍｏｌを含有するシクロヘキサンとｎ−ヘキサンの混合溶液５．１７質量部、メタクリル酸メチル２５．０質量部をこの順に加え、２５℃で１時間反応させた。このとき、メタクリル酸メチルの重合転化率は９９．９％以上であった。次に反応液を−３０℃に冷却し、アクリル酸ｎ−ブチル２０４．０質量部を２時間かけて滴下し、滴下終了後−３０℃にて５分間撹拌した。このときのアクリル酸ｎ−ブチルの重合転化率は９９．９％以上であった。続いてこの反応液にメタクリル酸メチル３５．０質量部を加え、一晩２５℃にて撹拌後、メタノール３．５０ｇを添加して重合反応を停止させた。このときのメタクリル酸メチルの重合転化率は９９．９％以上であった。得られた反応液を大量のメタノールに注ぎ、濾物を８０℃かつ１ｔｏｒｒ（約１３３Ｐａ）の条件で１２時間乾燥させて（メタ）アクリル系ブロック共重合体（ａ−１）のペレットを得た。
１Ｈ−ＮＭＲ測定およびＧＰＣ測定を行った結果、得られた（メタ）アクリル系ブロック共重合体（ａ−１）はポリメタクリル酸メチル−ポリアクリル酸ｎ−ブチル−ポリメタクリル酸メチルからなるトリブロック共重合体であり、二つのメタクリル酸メチル重合体ブロックの質量は等しく、メタクリル酸メチル重合体ブロック２２．５質量％およびアクリル酸ｎ−ブチル重合体ブロック７７．５質量％を有していた。また、重量平均分子量（Ｍｗ）は１１５，０００、数平均分子量（Ｍｎ）は１０４，５００、分子量分布（Ｍｗ／Ｍｎ）は１．１０であり、メタクリル酸メチル重合体ブロックのＴｇは１１０℃、アクリル酸ｎ−ブチル重合体ブロックのＴｇは−４７℃であった。
【００８１】
《合成例２》（メタ）アクリル系ブロック共重合体（ａ−２）
メタクリル酸メチルおよびアクリル酸ｎ−ブチルの量を変更し、合成例１と同様の操作を行い、ポリメタクリル酸メチル−ポリアクリル酸ｎ−ブチル−ポリメタクリル酸メチルからなるトリブロック共重合体であり、メタクリル酸メチル重合体ブロック２３．７質量％およびアクリル酸ｎ−ブチル重合体ブロック７６．３質量％を有し、Ｍｗが８１，０００、Ｍｎが７３，０００、Ｍｗ／Ｍｎが１．１１である（メタ）アクリル系ブロック共重合体（ａ−２）のペレットを得た。
【００８２】
《合成例３》（メタ）アクリル系ブロック共重合体（ａ−３）
メタクリル酸メチルおよびアクリル酸ｎ−ブチルの量を変更し、合成例１と同様の操作を行い、ポリメタクリル酸メチル−ポリアクリル酸ｎ−ブチル−ポリメタクリル酸メチルからなるトリブロック共重合体であり、メタクリル酸メチル重合体ブロック５０質量％およびアクリル酸ｎ−ブチル重合体ブロック５０質量％を有し、Ｍｗが７０，０００、Ｍｎが６３，０００、Ｍｗ／Ｍｎが１．１１である（メタ）アクリル系ブロック共重合体（ａ−３）のペレットを得た。
【００８３】
《合成例４》ゴム成分（ｃ−１）
内部を脱気し窒素置換した反応器に２５℃にて乾燥トルエン７７６質量部、１，２−ジメトキシエタン４６．０質量部、イソブチルビス（２，６−ジ−ｔｅｒｔ−ブチル−４−メチルフェノキシ）アルミニウム８．８ｍｍｏｌを含有するトルエン溶液１９．６質量部、ｓｅｃ−ブチルリチウム１．８ｍｍｏｌ、メタクリル酸メチル４５．３ｍｌをこの順に加え、２５℃で１時間反応させた。反応液の温度を−１５℃に冷却し、アクリル酸ｎ−ブチル５３．９ｍｌおよびアクリル酸ベンジル１１．３質量部の混合液を１時間かけて滴下した。続いてメタクリル酸メチル１８．８質量部を加えて反応液を２５℃に昇温し、５時間攪拌した。この反応液を大量のメタノールに注ぎ、濾物を８０℃かつ１ｔｏｒｒ（約１３３Ｐａ）の条件で１２時間乾燥させてゴム成分（ｃ−１）を得た。
【００８４】
《合成例５》ゴム成分（ｃ−２) 
攪拌機、温度計、窒素ガス導入管、単量体導入管および還流冷却器を備えた反応器に、イオン交換水１０５０質量部、ジオクチルスルホコハク酸ナトリウム０．５質量部および炭酸ナトリウム０．７質量部を仕込み、容器内を窒素ガスで十分に置換した後、内温を８０℃に設定した。同反応器に過硫酸カリウム０．２５質量部を投入して５分間攪拌した後、メタクリル酸メチル：アクリル酸メチル：メタクリル酸アリル＝９４：５．８：０．２（質量比）からなる単量体混合物２４５質量部を５０分かけて連続的に滴下し、滴下終了後、さらに３０分間重合反応を行った。
次いで同反応器にペルオキソ２硫酸カリウム０．３２質量部を投入して５分間攪拌した後、アクリル酸ｎ−ブチル８０．６質量％、スチレン１７．４質量％およびメタクリル酸アリル２質量％からなる単量体混合物３１５質量部を６０分間かけて連続的に滴下し、滴下終了後、さらに３０分間重合反応を行った。
続いて同反応器にペルオキソ２硫酸カリウム０．１４質量部を投入して５分間攪拌した後、メタクリル酸メチル：アクリル酸メチル＝９４：６（質量比）からなる単量体混合物１４０質量部を３０分間かけて連続的に滴下し、滴下終了後、さらに６０分間重合反応を行って、ゴム成分（ｃ−２)を得た。
【００８５】
《製造例１》メタクリル樹脂組成物（Ｂ−１）
メタクリル樹脂（ｂ−１）（クラレ社製；パラペットＨＲＳ）８０質量部および合成例４で得たゴム成分（ｃ−１）２０質量部を二軸押出機（東芝機械社製；ＴＥＭ−２８、以下の製造例において全て同様）を用いて２３０℃で溶融混練した後、ストランド状に押出して切断し、メタクリル樹脂組成物（Ｂ−１）のペレットを製造した。
【００８６】
《製造例２》メタクリル樹脂組成物（Ｂ−２）
メタクリル樹脂（ｂ−２）（クラレ社製；パラペットＥＨ）８８質量部および合成例５で得たゴム成分（ｃ−２）１２質量部を二軸押出機を用いて２３０℃で溶融混練した後、ストランド状に押出して切断し、メタクリル樹脂組成物（Ｂ−２）のペレットを製造した。
【００８７】
《製造例３》メタクリル樹脂組成物（Ｂ−３）
メタクリル樹脂（ｂ−２）７２質量部およびゴム成分（ｃ−２）２８質量部を二軸押出機を用いて２３０℃で溶融混練した後、ストランド状に押出して切断し、メタクリル樹脂組成物（Ｂ−３）のペレットを製造した。
【００８８】
［実施例１］
合成例１で得た（メタ）アクリル系ブロック共重合体（ａ−１）のペレットおよび製造例１で得たメタクリル樹脂組成物（Ｂ−１）のペレットをそれぞれＬ／Ｄが３２のスクリューを有する単軸押出機（Ｇ.Ｍ.ＥＮＧＩＮＥＥＲＩＮＧ社製；ＶＧＭ２５−２８ＥＸ）のホッパーに投入し、押出温度を２４０℃に設定したマルチマニホールドダイを用いた共押出法により、２層からなる幅３０ｃｍ、厚さ２３０μｍの積層体を得た。積層体の各層の厚さは押出流量により制御し、接着層の厚さを８０μｍ、基材の厚さを１５０μｍとした。得られた積層体の評価結果を表１に示す。
【００８９】
続いて得られた多層フィルムを用いて成形体を製造した。すなわち、チャンバーボックス（Ｃ１）とチャンバーボックス（Ｃ２）を閉めることでチャンバーボックス（Ｃ）を形成する成形機（布施真空株式会社製；ＮＧＦ−０４０６−Ｔ）を使用してＴＯＭ成形を行った。係る成形機のチャンバーボックス（Ｃ２）に、凹型の金型（縦２５０ｍｍ×横１６０ｍｍ×深さ２５ｍｍ）、ポリカーボネート樹脂（旭硝子社製；カーボグラスＣＧＰＣ２０）からなるシート状の被着体（幅２５ｍｍ×長さ１５０ｍｍ×厚さ０．３ｍｍ）および得られた積層体を入れ、金型内の底部に被着体を設置し、積層体の接着層が金型および被着体に面するよう積層体を配し、積層体がチャンバーボックス（Ｃ）を二分するようにチャンバーボックス（Ｃ１）およびチャンバーボックス（Ｃ２）で積層体を挟みチャンバーボックス（Ｃ１）およびチャンバーボックス（Ｃ２）を閉めてチャンバーボックス（Ｃ）を形成した。その後、９０秒間でチャンバーボックス（Ｃ）内を０．５ｋＰａに減圧した。このとき、減圧度の非平衡および積層体の自重によって積層体がたわむため、チャンバーボックス（Ｃ１）およびチャンバーボックス（Ｃ２）内の圧力を適宜調整して積層体を平行に保った。減圧と並行して赤外線加熱装置により積層体を加熱し、積層体の温度が１１０℃に到達したとき速やかにチャンバーボックス（Ｃ１）内を大気圧に戻すことで被着体を積層体で被覆し、積層体が被着体に延伸接着された成形体を成形した。なお、積層体の温度は放射温度計で測定した。その後、チャンバーボックス（Ｃ）を開放し、金型および成形体をチャンバーボックス（Ｃ２）から取り出した。得られた成形体の評価結果を表１に示す。
【００９０】
［実施例２］
実施例１において、ポリカーボネート樹脂からなる被着体の代わりにＡＢＳ樹脂（住友ベークライト社製；タフエースＥＡＲ８０２）からなる被着体（幅２５ｍｍ×長さ１５０ｍｍ×厚さ０．３ｍｍ）を用いた以外は実施例１と同様にして成形体を得た。
【００９１】
［実施例３］
実施例２において、積層体の加熱温度を１１０℃から１００℃に変更した以外は実施例２と同様にして成形体を得た。
【００９２】
［実施例４］
実施例２において、積層体の加熱温度を１１０℃から１３０℃に変更した以外は実施例２と同様にして成形体を得た。
【００９３】
［実施例５］
実施例１において、ポリカーボネート樹脂からなる被着体の代わりにＡＢＳ／ポリカーボネート樹脂（日本Ａ＆Ｌ社製；Ｈ−２７０）からなる被着体（幅２５ｍｍ×長さ１５０ｍｍ×厚さ０．３ｍｍ）を用いた以外は実施例１と同様にして成形体を得た。
【００９４】
［実施例６］
実施例１において、メタクリル樹脂組成物（Ｂ−１）の代わりに製造例２で得たメタクリル樹脂組成物（Ｂ−２）を用いた以外は実施例１と同様にして積層体および成形体を得た。
【００９５】
［実施例７］
実施例１において、メタクリル樹脂組成物（Ｂ−１）の代わりに製造例３で得たメタクリル樹脂組成物（Ｂ−３）を用いた以外は実施例１と同様にして積層体および成形体を得た。
【００９６】
［実施例８］
合成例１で得た（メタ）アクリル系ブロック共重合体（ａ−１）のペレット、製造例３で得たメタクリル樹脂組成物（Ｂ−３）のペレットおよび製造例１で得たメタクリル樹脂組成物（Ｂ−１）のペレットをそれぞれＬ／Ｄが３２のスクリューを有する単軸押出機（Ｇ.Ｍ.ＥＮＧＩＮＥＥＲＩＮＧ社製；ＶＧＭ２５−２８ＥＸ）のホッパーに投入し、押出温度を２４０℃に設定したマルチマニホールドダイを用いて共押出法により３層からなる幅３０ｃｍ、厚さ３０５μｍの積層体を得た。積層体の各層の厚さは押出流量により制御し、（メタ）アクリル系ブロック共重合体（ａ−１）からなる接着層の厚さを８０μｍ、メタクリル樹脂組成物（Ｂ−３）からなる基材の厚さを１５０μｍ、メタクリル樹脂組成物（Ｂ−１）からなる基材の厚さを７５μｍとし、この順で積層した。また、得られた積層体を用いて実施例１と同様にして成形体を得た。
【００９７】
［実施例９］
実施例１において、接着層の厚さを８０μｍから３０μｍに変更した以外は実施例１と同様にして積層体および成形体を得た。
【００９８】
［実施例１０］
実施例１において、（メタ）アクリル系ブロック共重合体（ａ−１）の代わりに合成例２で得た（メタ）アクリル系ブロック共重合体（ａ−２）を用いた以外は実施例１と同様にして積層体および成形体を得た。
【００９９】
［比較例１］
実施例１において、メタクリル樹脂組成物（Ｂ−１）の代わりにメタクリル樹脂（ｂ−２）を用いた以外は実施例１と同様にして積層体および成形体を得た。
【０１００】
［比較例２］
実施例１において、（メタ）アクリル系ブロック共重合体（ａ−１）の代わりに合成例３で得た（メタ）アクリル系ブロック共重合体（ａ−３）を用いた以外は実施例１と同様にして積層体および成形体を得た。
【０１０１】
［比較例３］
実施例５において、（メタ）アクリル系ブロック共重合体（ａ−１）の代わりにアルキルアクリレートに由来する構造単位を有するランダム共重合体で構成される熱可塑性樹脂組成物（Ａ’−１）（日栄化工社製；ＭＨＭ−ＦＷＤ５０）を用い、接着層の厚さを８０μｍから５０μｍに変更した以外は実施例５と同様にして積層体および成形体を得た。
【０１０２】
［参考例１］
実施例１において、（メタ）アクリル系ブロック共重合体（ａ−１）およびメタクリル樹脂組成物（Ｂ−１）からなる積層体の代わりに、厚さ３０μｍのアクリル系樹脂（Ａ’−２）からなる接着層および厚さ９０μｍのポリ塩化ビニル系樹脂（Ｂ’−１）からなる基材を有する３Ｍラップフィルムシリーズ１０８０（３Ｍ社製；１０８０−Ｇ５４）を用いた以外は実施例１と同様にして成形体を得た。
【０１０３】
【表１】
0006694317.tif 000002
【０１０４】
表１より、本発明の積層体は延伸成形後も粘接着性およびトリミング性に優れることが分かる。また、比較例３から、ポリカーボネート樹脂からなる被着体を用いた場合、剥離強度が十分大きくても成形体を加熱すると被着体と接着層の間に浮きや剥がれが生じることがあるが、実施例１〜８に係る本発明の積層体を有する成形体は加熱しても浮きや剥がれを生じず、耐熱性に優れることが分かる。
【０１０５】
以上の結果から、本発明の積層体は粘接着性およびトリミング性に優れ、また本発明の積層体を有する成形体は耐熱性に優れるため、本発明の積層体は意匠性に優れる加飾成形品の製造に好適に使用できる。